(57)【要約】  本発明のドーパミン系単量体が表面重合された金属不織布電極及びこのための表面改質方法は、電極内部の金属繊維の表面にまでもドーパミン系重合体層、さらに水系スラリーがコーティングされるという効果を有する。
2019531587.tif 000002
【特許請求の範囲】
【請求項１】
３次元網目構造で形成され、親水性有機溶媒で表面処理された一つ以上の金属繊維；
前記金属繊維間に形成された空隙；及び
前記空隙と接する前記金属繊維の表面にコーティングされたドーパミン系重合体層；を含む金属不織布電極。
【請求項２】
前記ドーパミン系重合体層上にコーティングされた水系スラリー層をさらに含む、請求項１に記載の金属不織布電極。
【請求項３】
前記水系スラリー層は活物質、導電材及びバインダーを含む、請求項２に記載の金属不織布電極。
【請求項４】
ａ）電極用金属不織布を親水性有機溶媒で表面処理する段階と、
ｂ）前記有機溶媒で表面処理された電極用金属不織布にドーパミン系単量体を表面重合する段階と、を含む金属不織布電極の表面改質方法。
【請求項５】
ａ）電極用金属不織布内部の金属繊維の表面を親水性有機溶媒で表面処理する段階と、
ｂ）前記有機溶媒で表面処理された金属繊維の表面にドーパミン系単量体を表面重合する段階と、を含む、請求項４に記載の金属不織布電極の表面改質方法。
【請求項６】
前記ａ）段階は、電極用金属不織布を親水性有機溶媒に浸漬する段階を含み、
前記ｂ）段階は、前記電極用金属不織布が浸漬された前記有機溶媒にドーパミン系単量体コーティング液を混合する段階を含む、請求項５に記載の金属不織布電極の表面改質方法。
【請求項７】
前記ａ）段階の有機溶媒と前記ｂ）段階のドーパミン系単量体コーティング液との混合比は、有機溶媒１００重量部に対してドーパミン系単量体コーティング液２５重量部〜４００重量部である、請求項６に記載の金属不織布電極の表面改質方法。
【請求項８】
前記金属繊維は、鉄、銅、アルミニウム、マグネシウム、銀、金、ニッケル、スズ、パラジウム、白金、亜鉛及びインジウムから選ばれるいずれか一つ以上を含む金属又は金属合金である、請求項４に記載の金属不織布電極の表面改質方法。
【請求項９】
前記有機溶媒はアルコールである、請求項４に記載の金属不織布電極の表面改質方法。
【請求項１０】
前記ｂ）段階以後に、ドーパミン系単量体間の重合された自己重合粒子を除去する段階をさらに含む、請求項４に記載の金属不織布電極の表面改質方法。
【請求項１１】
前記ｂ）段階でドーパミン系単量体が金属繊維の表面に表面重合されて形成されたドーパミン系重合体層の平均厚さは０．００１μｍ〜０．０５μｍである、請求項４に記載の金属不織布電極の表面改質方法。
【請求項１２】
ｃ）金属繊維の表面に形成されたドーパミン系重合体層に水系スラリーをコーティングする段階をさらに含む、請求項４に記載の金属不織布電極の表面改質方法。
【請求項１３】
前記ｃ）段階の水系スラリーは活物質、導電材及びバインダーを含む、請求項４に記載の金属不織布電極の表面改質方法。
【発明の詳細な説明】
【技術分野】
【０００１】
本発明は、ドーパミン系単量体が表面重合された金属不織布電極及びこのための表面改質方法に関する。
【背景技術】
【０００２】
近年、リチウム二次電池は、その適用分野が携帯電話、ノートブック型コンピュータなどの小型電子機器産業を超えて電気自動車、大容量エネルギー貯蔵装置などの中大型二次電池に拡大されるにつれて、私達の生活に深く入り込んでいる。それによって、過去には単純にリチウム二次電池の性能改善によってより優れた二次電池を開発することが目標であったが、最近はリチウム二次電池を製造する過程にも多くの人々が注目している。
【０００３】
初期のリチウム二次電池製造では、正極又は負極物質を含有するスラリーを製造するために有機溶媒を用いた有機スラリーが使用されており、その結果、環境的な問題、費用的な問題、製造者の作業環境悪化などの問題が発生していた。しかし、製造工程も重要視されながら、有機溶媒よりは環境的且つ経済的な蒸留水を用いた正極又は負極物質を含有する水系スラリーを製造するために多くの研究が進められており、その結果、現在、負極では、バインダーとしてスチレン−ブタジエンゴム（Ｓｔｙｒｅｎｅ−ｂｕｔａｄｉｅｎｅ  ｒｕｂｂｅｒ、ＳＢＲ）／（Ｃａｒｂｏｘｙｍｅｔｈｙｌ  ｃｅｌｌｕｌｏｓｅ、ＣＭＣ）を用いた水系スラリーが商用化されている。
【０００４】
しかし、このような二次電池に使用される各材料のほとんどが疎水性特性を有しており、未だに正極基盤の電極では水系電極スラリーを用いたコーティングが商業化されていない。
【０００５】
韓国登録特許ＫＲ１１９０３６４Ｂ１には、負極活物質にドーパミン系単量体を浸漬方式でコーティングし、負極の親水性を増加させる技術が開示されている。この技術は、負極への電解質の濡れを誘導するための従来の熟成工程を伴わないので、より速い時間内に電極及びこれを含む二次電池を製造できるという特徴を有する。
【０００６】
一方、最近、フレキシブルな小型電子機器が脚光を浴びていることによって、フレキシブルな二次電池及び電極が要求されている。フレキシブルな電極を具現するための方法のうち一つは、繊維が３次元網目構造で形成された金属不織布に電極スラリーをコーティングし、金属不織布を集電体として使用する方法である。金属不織布を使用するとき、既存の集電体は、２Ｄで電極の下部のみを固定していたが、３次元網目構造に電極スラリーが入り込むことによって、金属不織布が３Ｄで電極を固定し、フレキシブルな環境条件でも電極の劣化現象なしで優れた電気化学的性能を具現することができる。
【０００７】
しかし、金属不織布、特に、前記不織布内部の金属繊維の表面にまで水系スラリーをコーティングすることは非常に難しい。具体的に、金属不織布は、その表面が疎水性で、その内部が３次元網目構造からなる金属繊維と、前記金属繊維によって形成された空隙とを含んで構成されている。水系スラリーコーティング液が前記空隙を介して金属不織布内部の金属繊維の表面にまで到逹し、水系スラリーがコーティングされなければならないが、狭い空隙による表面エネルギーの変化により、金属不織布内部の金属繊維の表面にまで水系スラリーをコーティングすることは未だに実質的に不可能であるという限界がある。
【発明の概要】
【発明が解決しようとする課題】
【０００８】
本発明の目的は、電極用金属不織布内部の金属繊維の表面にまでも水系スラリーがコーティングされ得る金属不織布電極及びこのための表面改質方法を提供することにある。
【課題を解決するための手段】
【０００９】
本発明の金属不織布電極は、３次元網目構造で形成され、親水性有機溶媒で表面処理された一つ以上の金属繊維と、前記金属繊維間に形成された空隙と、前記空隙と接する前記金属繊維の表面にコーティングされたドーパミン系重合体層とを含む。
【００１０】
本発明の一例において、前記ドーパミン系重合体層上にコーティングされた水系スラリー層をさらに含み得る。
【００１１】
本発明の一例において、前記水系スラリー層は、活物質、導電材及びバインダーを含み得る。
【００１２】
本発明の一例に係る金属不織布電極の表面改質方法は、ａ）電極用金属不織布を親水性有機溶媒で表面処理する段階と、ｂ）前記有機溶媒で表面処理された電極用金属不織布にドーパミン系単量体を表面重合する段階とを含み得る。
【００１３】
本発明の一例において、前記金属不織布電極の表面改質方法は、ａ）電極用金属不織布内部の金属繊維の表面を親水性有機溶媒で表面処理する段階と、ｂ）前記有機溶媒で表面処理された金属繊維の表面にドーパミン系単量体を表面重合する段階とを含み得る。
【００１４】
本発明の一例において、前記ａ）段階は、電極用金属不織布を親水性有機溶媒に浸漬する段階を含むことができ、前記ｂ）段階は、前記電極用金属不織布が浸漬された有機溶媒にドーパミン系単量体コーティング液を混合する段階を含み得る。
【００１５】
本発明の一例において、前記ａ）段階の有機溶媒と前記ｂ）段階のドーパミン系単量体コーティング液との混合比は、有機溶媒１００重量部に対してドーパミン系単量体コーティング液２５重量部〜４００重量部であり得る。
【００１６】
本発明の一例において、前記金属繊維は、金属系繊維であればよく、例えば、鉄、銅、アルミニウム、マグネシウム、銀、金、ニッケル、スズ、パラジウム、白金、亜鉛及びインジウムから選ばれるいずれか一つ以上を含む金属又は金属合金であり得る。
【００１７】
本発明の一例において、前記有機溶媒は、大きく制限されなく、例えば、アルコールであり得る。
【００１８】
本発明の一例において、前記表面改質方法は、前記ｂ）段階以後に、ドーパミン系単量体間の重合された自己重合粒子を除去する段階をさらに含み得る。
【００１９】
本発明の一例において、前記ｂ）段階でドーパミン系単量体が金属繊維の表面に表面重合されて形成されたドーパミン系重合体層の平均厚さは０．００１μｍ〜０．０５μｍであり得る。
【００２０】
本発明の一例において、前記表面改質方法は、ｃ）金属繊維の表面に形成されたドーパミン系重合体層に水系スラリーをコーティングする段階をさらに含み得る。
【００２１】
本発明の一例において、前記ｃ）段階の水系スラリーは、活物質、導電材及びバインダーを含み得る。
【発明の効果】
【００２２】
本発明の金属不織布電極は、親水性有機溶媒表面処理及びドーパミン系単量体の表面重合によって、金属不織布内部の金属繊維の表面にまでも水系スラリーをコーティングできるという効果を有する。
【００２３】
したがって、本発明の金属不織布電極は、平板の一般的な電極と同じかそれ以上の電極性能を有しながらも、金属不織布電極固有の特性である柔軟性などの付加的な特性を有し得るという効果を有する。
【００２４】
ここで明示的に言及していない効果であっても、本発明の技術的特徴によって期待される以下の明細書で記載した効果及びその暫定的な効果は、本発明の明細書に記載した効果と同一に取り扱われることを付言する。
【図面の簡単な説明】
【００２５】
【図１】実施例１によって製造されたドーパミンが表面重合された金属不織布電極のドーパミン層が形成された金属繊維ストランドの断面を示した図である。
【００２６】
【図２】本発明の一例に係る金属不織布電極の一部分を拡大して示した図である。
【００２７】
【図３】実施例１で製造されたドーパミンが表面重合された金属不織布電極及び何ら処理もされていない電極用金属不織布を示したイメージである。（右側イメージ：実施例１で製造されたドーパミンが表面重合された不織布、左側イメージ：何ら処理もされていない電極用金属不織布）
【００２８】
【図４】実施例１で製造されたドーパミンが表面重合された金属不織布電極の表面及び何ら処理もされていない電極用金属不織布の表面に蒸留水を落としたときの電極の側面及び上面を示したイメージである。（右側イメージ：実施例１で製造されたドーパミンが表面重合された金属不織布電極の場合、左側イメージ：何ら処理もされていない電極用金属不織布の場合）
【００２９】
【図５】実施例２及び比較例２の金属不織布電極の表面に水系スラリーをコーティングする過程で、電極又は電極基材の表面に水系スラリーを載せた直後のイメージである。（右側イメージ：実施例１で製造されたドーパミンが表面重合された金属不織布電極の場合、左側イメージ：何ら処理もされていない電極用金属不織布の場合）
【００３０】
【図６】実施例２及び比較例２で製造された水系スラリーがコーティングされた金属不織布電極を示したイメージである。（右側イメージ：実施例１で製造されたドーパミンが表面重合された金属不織布電極の表面に水系スラリーがコーティングされた場合、左側イメージ：何ら処理もされていない電極用金属不織布の表面に水系スラリーがコーティングされた場合）
【発明を実施するための形態】
【００３１】
以下では、添付の各図面を参照して、本発明のドーパミン系単量体が表面重合された金属不織布電極及びこのための表面改質方法を詳細に説明する。
【００３２】
本発明に記載されている図面は、当業者に本発明の思想を十分に伝達できるように例として提供されるものである。したがって、本発明は、提示される各図面に限定されなく、他の形態に具体化されることも可能であり、前記各図面は、本発明の思想を明確にするために誇張して図示する場合がある。
【００３３】
また、本発明で使用される技術用語及び科学用語は、他の定義がない場合、本発明の属する技術分野で通常の知識を有する者が通常的に理解している意味を有し、下記の説明及び添付の図面で本発明の要旨を不明瞭にし得る公知機能及び構成に対する説明は省略する。
【００３４】
また、本発明で特別な言及なしで不明確に使用された％の単位は、重量％を意味する。
【００３５】
本発明は、電極用金属不織布内部の金属繊維の表面にまでドーパミン重合体及び／又は水系スラリーをコーティングするためのものであって、ドーパミン重合体及び／又は水系スラリーがコーティングされた金属不織布電極及びこのための表面改質方法に関する。
【００３６】
本発明の金属不織布電極２０は、３次元網目構造で形成され、親水性有機溶媒で表面処理された一つ以上の金属繊維２１と、前記金属繊維間に形成された空隙２２と、前記空隙と接する前記金属繊維の表面にコーティングされたドーパミン系重合体層３１とを含む。
【００３７】
本発明の金属不織布電極は、金属繊維２１と、各金属繊維によって形成された空隙２２とを含んで構成された繊維状の導電性物質を意味することができ、これは、図１及び図２に一例として示されている。前記金属繊維２１は、長さ（Ｌ）及び直径（Ｄ）を有する物体として規定され、このとき、長さ（Ｌ）は直径（Ｄ）より大きく、直径（Ｄ）は、金属繊維の横断面が内接する円の直径である。前記長さ及び直径は、本技術分野で使用される金属不織布電極に該当する程度であればよく、例えば、平均直径は１μｍ〜５０μｍであり得る。また、前記空隙２２の大きさは、大きく制限されなく、例えば、０．０１ｍｍ〜１ｍｍであり得る。
【００３８】
すなわち、本発明の金属不織布電極は、電極の内部に形成された金属繊維の表面にまでドーパミン系単量体がコーティングされて存在することによって、平板の一般的な電極と同じかそれより優れた電極性能を有しながらも、金属不織布電極固有の特性である柔軟性などの付加的な特性を有し得るという効果を有する。
【００３９】
前記ドーパミン系重合体層は、ドーパミン系単量体が金属繊維に表面重合されて形成されるものであれば制限されなく、例えば、下記の表１で表される高分子化合物を含み得る。
【００４０】
【化１】
2019531587.tif 000003
【００４１】
前記ドーパミン系単量体は、カテコール基又はその誘導体を有する化合物を含み得る。具体的な一例として、前記ドーパミン系単量体は、下記の化学式２で表される化合物を含み得る。このとき、下記の化学式２において、下記Ｒ１１〜Ｒ１２は、それぞれ独立して水素又はＣ１〜Ｃ５アルキルから選ばれ、少なくともいずれか一つは水素であり得る。また、下記の化学式２で表されていない置換体をさらに含み得る。
【００４２】
【化２】
2019531587.tif 000004
【００４３】
また、本発明の金属不織布電極は、前記ドーパミン系重合体層上にコーティングされた水系スラリー層をさらに含み得る。このとき、前記水系スラリー層は、活物質、導電材及びバインダーを含み得る。
【００４４】
したがって、本発明の金属不織布電極は、電極の内部に形成された金属繊維の表面にまでドーパミン系単量体及び水系スラリーがコーティングされて存在することによって、平板の一般的な電極と同じかそれより優れた電極性能を有しながらも、金属不織布電極固有の特性である柔軟性などの付加的な特性を有することができ、水系スラリー層による追加的な電極性能の向上が可能であるという効果を有する。
【００４５】
前記水系スラリーの組成比は、大きく制限されなく、例えば、水系スラリーの全体重量に対して活物質６０重量％〜９０重量％、導電材５重量％〜２０重量％及びバインダー５重量％〜２０重量％を含み得る。前記活物質、導電材及びバインダーは、本分野で使用されるものであればよい。
【００４６】
上述した本発明の金属不織布電極は、その製造のための多様な方法があり得るが、最も好ましい方法として、後述する金属不織布電極の表面改質方法が例示され得る。
【００４７】
本発明の金属不織布電極の表面改質方法は、ａ）電極用金属不織布を親水性有機溶媒で表面処理する段階と、ｂ）前記有機溶媒で表面処理された電極用金属不織布にドーパミン系単量体を表面重合する段階とを含む。
【００４８】
前記「電極用金属不織布」は、３次元網目構造（Ｎｅｔｗｏｒｋ  ｓｔｒｕｃｔｕｒｅ）で形成された一つ以上の金属繊維２１と、前記金属繊維間に形成された空隙２２とを含んで構成された繊維状の導電性物質を意味し、電極として使用される金属不織布などが例示され得る。
【００４９】
また、後述する「電極の外部表面」又は「不織布の外部表面」は、電極又は不織布内部の金属繊維の表面と対比されるものであって、外部に露出した不織布又は電極の一面に該当する金属繊維の表面を意味する。
【００５０】
また、本明細書で言及する「表面重合」は、ドーパミン系単量体が金属繊維の表面で自己重合されることを意味する。
【００５１】
一般的な電極用金属不織布の外部表面に親水性コーティング層を形成することはそれほど難しくないが、内部の金属繊維の表面にまで親水性コーティング層を形成することは非常に難しい。これは、幾何学的構造による表面エネルギーの変化に起因すると知られている。具体的に、接する金属面が一つである不織布の外部表面と、接する金属面が二つ以上である不織布内部の金属繊維の表面とは互いに異なる表面エネルギーを有する。したがって、これらの各表面は、親水性コーティング層を形成するための親水性物質の接近性において相当な差を有する。不織布内部の金属繊維の表面と接する空隙は二つ以上の金属面で取り囲まれており、不織布の外部表面に比べて相対的に前記空隙を通じた親水性物質の接近が非常に難しい。したがって、不織布内部の金属繊維の表面にまでドーパミン重合体コーティング液、水系スラリーなどの親水性物質を直接コーティングすることは実質的に不可能である。
【００５２】
しかし、本発明のように、金属不織布内部の金属繊維を親水性有機溶媒で表面処理する場合、不織布内部の金属繊維の表面にまでも空隙を通じて親水性物質を安定的且つ均一にコーティングできるだけでなく、コーティングされたドーパミン系重合体層上に水系スラリーまでも安定的且つ均一にコーティングすることができる。
【００５３】
すなわち、本発明の金属不織布電極の表面改質方法は、ａ）電極用金属不織布内部の金属繊維の表面を親水性有機溶媒で表面処理する段階と、ｂ）前記有機溶媒で表面処理された金属繊維の表面にドーパミン系単量体を表面重合する段階とを含み得る。
【００５４】
具体的な一例として、前記ａ）段階は、電極用金属不織布を親水性有機溶媒に浸漬する段階を含むことができ、前記ｂ）段階は、前記電極用金属不織布が浸漬された有機溶媒にドーパミン系単量体コーティング液を混合する段階を含み得る。すなわち、電極用金属不織布を親水性有機溶媒に浸漬し、金属繊維の表面に有機溶媒の濡れを誘導した後、有機溶媒の濡れ性が確保された状態で前記有機溶媒とドーパミン系単量体コーティング液とが混合されると同時に、表面重合が進められる。したがって、不織布内部の金属繊維の表面にまで効果的にドーパミン系単量体を表面重合させることができる。
【００５５】
前記ａ）段階の親水性有機溶媒と前記ｂ）段階のドーパミン系単量体コーティング液との混合比は、不織布の内部にまでドーパミン系重合体がコーティングされ得る程度であればよく、例えば、有機溶媒１００重量部に対してドーパミン系単量体コーティング液２５重量部〜４００重量部、具体的に５０重量部〜２００重量部であり得る。また、使用される有機溶媒の量は、電極用金属不織布の金属繊維に有機溶媒が十分に濡れる程度であればよい。
【００５６】
前記電極用金属不織布の金属繊維は、電極として使用され得る導電性物質であればよい。具体的な一例において、前記金属繊維は、鉄、銅、アルミニウム、マグネシウム、銀、金、ニッケル、スズ、パラジウム、白金、亜鉛及びインジウムなどから選ばれるいずれか一つ以上を含む金属又は金属合金であり得る。
【００５７】
前記親水性有機溶媒は、不織布内部の金属繊維の表面にまでドーパミン系単量体が表面重合され得る程度に親水性に優れた有機溶媒であればよい。前記親水性有機溶媒は、親水基を有する有機化合物を意味することができ、前記親水基としては、ヒドロキシ基、アミン基、カルボキシル基などが例示され得る。具体的に、親水性有機溶媒としては、アルコールなどが例示されることが好ましく、より具体的に、炭素数５以下の低級アルコールなどが例示され得る。前記アルコールとしては、例えば、メタノール、エタノール、プロパノール、ブタノール、ペンタノール、これらの１次、２次及び３次アルコールなどがあり、最も好ましい一実施例としてメタノールがあり得る。
【００５８】
前記ｂ）段階のドーパミン系単量体コーティング液は、ドーパミン系単量体及び溶媒を含み得る。ドーパミン系単量体コーティング液の濃度は、金属繊維に単量体が表面重合され得る程度であればよく、例えば、コーティング液の全体重量に対してドーパミン系単量体０．００１重量％〜５重量％であり得る。前記溶媒は、大きく制限されなく、水系溶媒、例えば、水であることが好ましい。
【００５９】
前記ドーパミン系単量体は、カテコール基又はその誘導体を有する化合物を含み得る。より詳細に、前記ドーパミン系単量体は、下記の化学式２で表される化合物を含み得る。このとき、下記の化学式２において、下記Ｒ１１〜Ｒ１２は、それぞれ独立して水素又はＣ１〜Ｃ５アルキルから選ばれ、少なくともいずれか一つは水素であり得る。また、下記化学式２で表されていない置換体をさらに含み得る。
【００６０】
【化２】
2019531587.tif 000005
【００６１】
ドーパミン系単量体は、特定のｐＨ範囲でポリドーパミンとして自己重合される。このようなドーパミン系単量体は、低廉且つ環境にやさしい蒸留水などの水系緩衝溶液上で自己重合され得る。これを通じて、電極用金属不織布の金属繊維の表面にドーパミン系重合体層が形成され得る。自己重合可能なｐＨ範囲は、例えば、７〜１２、好ましくは８〜１０の範囲であり得る。
【００６２】
具体的な一例において、ドーパミン系単量体はドーパミンであり得る。また、ドーパミンは、下記の化学式３のような反応で重合されることによってポリドーパミンを形成することができる。
【００６３】
【化３】
2019531587.tif 000006
【００６４】
上述したように、ドーパミン系単量体コーティング液は、ドーパミン系単量体の自己重合が活性化され得るｐＨを満足することが好ましい。したがって、前記コーティング液は、ｐＨ調節剤、緩衝剤などをさらに含み得る。ｐＨ調節剤又は緩衝剤がさらに混合される場合、これらの含量比は、要求ｐＨに調節及び維持され得るように適宜制御できるので制限されない。
【００６５】
前記ｐＨ調節剤は、要求ｐＨに調節できるものであれば制限されなく、例えば、乳酸又はその塩、ピロリドンカルボン酸又はその塩、及びアミノ酸群（リシン、ヒスチジン、アルギニン、アスパラギン酸、トレオニン、セリン、グルタミン酸、プロリン、グリシン、アラニン、バリン、メチオニン、イソロイシン、ロイシン、チロシン、フェニルアラニン、ハーフシステイン、システイン、アスパラギン、グルタミン又はトリプトファンなど）などの成分などから選ばれるいずれか一つ以上を含み得る。
【００６６】
前記緩衝剤は、要求ｐＨに該当するものであれば制限されなく、例えば、トリス緩衝剤（ＴＲＩＳ  ｂｕｆｆｅｒ）、クエン酸塩緩衝剤（ＣＩＴＲＡＴＥ  ｂｕｆｆｅｒ）、ビス−トリス緩衝剤（ＢＩＳ−ＴＲＩＳ  ｂｕｆｆｅｒ）、ＭＯＰＳ緩衝剤（ＭＯＰＳ  ｂｕｆｆｅｒ）、リン酸塩緩衝剤（ＰＨＯＳＰＨＡＴＥ  ｂｕｆｆｅｒ）、カーボネート緩衝剤（ＣＡＲＢＯＮＡＴＥ  ｂｕｆｆｅｒ）、ＨＥＰＥＳ緩衝剤（ＨＥＰＥＳ  ｂｕｆｆｅｒ）、トリシン緩衝剤（ＴＲＩＣＩＮＥ  ｂｕｆｆｅｒ）、ビシン緩衝剤（ＢＩＣＩＮＥ  ｂｕｆｆｅｒ）又はＴＡＰＳ緩衝剤（ＴＡＰＳ  ｂｕｆｆｅｒ）などを含み得る。
【００６７】
上述したように、ドーパミン系単量体は、特定のｐＨ条件を満足する場合、溶媒上で自己重合することによって重合体を形成するので、金属繊維に表面重合する場合以外に、ドーパミン系単量体間の重合された自己重合粒子が生成され得る。前記自己重合粒子は、金属繊維の表面に再び重合されたり残留し、均一なコーティング層の形成を難しくするだけでなく、前記自己重合粒子は絶縁物質であって、電気化学的に低抗体として作用するので、電極の電気化学的反応効率を低下させるという問題をもたらす。電気化学的反応効率を著しく低下させる自己重合粒子の平均大きさは５０ｎｍ以上、具体的に５０ｎｍ〜６００ｎｍであり得る。これによって、自己重合粒子の生成自体を防止したり、生成された自己重合粒子が金属繊維の表面に再び重合されたり残留しないように構成しなければならない。
【００６８】
前記のような問題を解決するために、本発明の金属不織布電極の表面改質方法は、前記ｂ）段階以後に、ドーパミン系単量体間の重合された自己重合粒子を除去する段階をさらに含み得る。具体的に、前記自己重合粒子を除去する段階は、一定時間の間重合されるように維持した後、メタノール、水などで洗浄する段階を含み得る。このとき、前記時間は、コーティング液の濃度、温度などの条件に応じて調節可能であり、好ましくは３時間〜２５時間、より好ましくは５時間〜２０時間、さらに好ましくは７時間〜１７時間であり得る。このようにドーパミン系単量体が表面重合された金属不織布電極は、洗浄過程でも重合層が剥がれにくいので、自己重合粒子の除去が容易である。
【００６９】
最終的に製造されたドーパミン系単量体が金属繊維の表面に表面重合されることによって形成されたドーパミン系重合体層の平均厚さは制限されなく、具体的に０．００１μｍ〜０．０５μｍであり得る。
【００７０】
本発明の金属不織布電極の表面改質方法は、ｃ）金属繊維の表面に形成されたドーパミン系重合体層に水系スラリーをコーティングする段階をさらに含み得る。電極用金属不織布の内部に形成された空隙に接して形成された金属繊維の表面にドーパミン系重合体層が形成されていない場合、水系スラリーのコーティング自体が不可能である。すなわち、ドーパミン系重合体層が不織布内部の金属繊維の表面にまで形成され得るので、その結果、水系スラリー層が均一且つ安定的に形成され得る。
【００７１】
前記ｃ）段階の水系スラリーは、活物質、導電材及びバインダーを含み得る。このとき、前記水系スラリーの組成比は、大きく制限されなく、例えば、水系スラリーの全体重量に対して活物質６０重量％〜９３重量％、導電材５重量％〜２０重量％及びバインダー１重量％〜２０重量％を含み得る。前記活物質、導電材及びバインダーは本分野で使用されるものであればよく、活物質及び導電材としては粒子状態のものが使用可能である。また、前記水系スラリーは、場合に応じて蒸留水などの溶媒をさらに含むことができ、具体的に１重量％〜２０重量％をさらに含み得る。
【００７２】
具体的な一例として、前記導電材は、カーボンブラック；アセチレンブラック；ケチェンブラック；ファーネスブラック；オイル−ファーネスブラック；チャンネルブラック；ランプブラック；サマーブラック；コロンビア炭素；炭素繊維；グラフィン；グラファイト；及び炭素系導電性物質などから選ばれるいずれか一つ以上を含み得る。
【００７３】
具体的な一例として、前記活物質は、粒子状態の正極活物質又は粒子状態の負極活物質であり得る。
【００７４】
前記正極活物質は、リチウムイオンの可逆的な脱／挿入が可能な物質であればいずれも使用可能であり、通常のリチウム二次電池の正極に使用される電極物質であればよい。一例として、正極活物質は、ＬｉＣｏＯ２で代表される層状構造の酸化物、ＬｉＭｎ２Ｏ４で代表されるスピネル構造の酸化物又はＬｉＦｅＰＯ４で代表されるオリビン構造のホスフェート系物質などであり得る。前記層状構造のリチウム−金属酸化物は、ＬｉＭＯ２（Ｍは、Ｃｏ及びＮｉから一つ又は二つ以上選ばれる転移金属）；Ｍｇ、Ａｌ、Ｆｅ、Ｎｉ、Ｃｒ、Ｚｒ、Ｃｅ、Ｔｉ、Ｂ及びＭｎから一つ又は二つ以上選ばれる異種元素に置換されたり、このような異種元素の酸化物でコーティングされたＬｉＭＯ２（Ｍは、Ｃｏ及びＮｉから一つ又は二つ以上選ばれる転移金属）；ＬｉｘＮｉαＣｏβＭγＯ２（０．９≦ｘ≦１．１である実数、０．７≦α≦０．９である実数、０．０５≦β≦０．３５である実数、０．０１≦γ≦０．１である実数、α＋β＋γ＝１、Ｍは、Ｍｇ、Ｓｒ、Ｔｉ、Ｚｒ、Ｖ、Ｎｂ、Ｔａ、Ｍｏ、Ｗ、Ｂ、Ａｌ、Ｆｅ、Ｃｒ、Ｍｎ及びＣｅからなる群から一つ以上選ばれる元素）；又はＬｉｘＮｉａＭｎｂＣｏｃＭｄＯ２（０．９≦ｘ≦１．１である実数、０．３≦ａ≦０．６である実数、０．３≦ｂ≦０．４である実数、０．１≦ｃ≦０．４である実数、ａ＋ｂ＋ｃ＋ｄ＝１、Ｍは、Ｍｇ、Ｓｒ、Ｔｉ、Ｚｒ、Ｖ、Ｎｂ、Ｔａ、Ｍｏ、Ｗ、Ｂ、Ａｌ、Ｆｅ、Ｃｒ及びＣｅからなる群から一つ以上選ばれる元素）などを含み得る。前記スピネル構造のリチウム−金属酸化物は、ＬｉａＭｎ２−ｘＭｘＯ４（Ｍ＝Ａｌ、Ｃｏ、Ｎｉ、Ｃｒ、Ｆｅ、Ｚｎ、Ｍｇ、Ｂ及びＴｉから一つ又は二つ以上選ばれる元素、１≦ａ≦１．１である実数、０≦ｘ≦０．２である実数）又はＬｉ４Ｍｎ５Ｏ１２などを含み得る。前記オリビン構造のホスフェート系物質は、ＬｉＭＰＯ４（Ｍは、Ｆｅ、Ｃｏ、Ｍｎ）などを含み得る。また、前記正極活物質は、単一の物質又は二つ以上の物質（第１正極活物質及び第２正極活物質）の複合体であり得る。このような複合体は、第１正極活物質及び第２正極活物質が単純に混合された構造；第１正極活物質のコア−第２正極活物質のシェルであるコアシェル構造；第１正極活物質のマトリックスに第２正極活物質が担持された構造；０次元、１次元及び２次元ナノ構造の第１正極活物質に第２正極活物質がコーティング又は担持された構造；又は第１正極活物質と第２正極活物質がそれぞれ層をなして積層された積層構造；であり得る。しかし、本発明が正極活物質の具体的な物質及び複合化された構造によって限定され得ないことは当然である。
【００７５】
前記負極活物質は、リチウム二次電池の負極に通常的に使用される物質であればいずれも使用可能であり、負極活物質は、リチウムインターカレーション可能な物質であればよい。非限定的な一例として、負極活物質は、リチウム（金属リチウム）、易黒鉛化性炭素、難黒鉛化性炭素、グラファイト、シリコーン、Ｓｎ合金、Ｓｉ合金、Ｓｎ酸化物、Ｓｉ酸化物、Ｔｉ酸化物、Ｎｉ酸化物、Ｆｅ酸化物（ＦｅＯ）及びリチウム−チタン酸化物（ＬｉＴｉＯ２、Ｌｉ４Ｔｉ５Ｏ１２）などから選ばれるいずれか一つ以上を含み得る。
【００７６】
前記バインダーは、電解液と化学的に反応しなく、前記活物質又は導電材を結着させ得るものであればよい。具体的な一例として、バインダーは、ポリビニリデンフルオライド、ポリビニリデンフルオライド−ヘキサフルオロプロピレン共重合体、ポリビニリデンフルオライド−トリクロロエチレン共重合体、ポリメチルメタクリレート、ポリアクリル、ポリアクリル酸、ポリアクリロニトリル、ポリビニルピロリドン、ポリビニルアセテート、ポリエチレン−ビニルアセテート共重合体、ポリエチレンオキサイド、セルロースアセテート、セルロースアセテートブチレート、セルロースアセテートプロピオネート、シアノエチルフルラン、シアノエチルポリビニルアルコール、シアノエチルセルロース、シアノエチルスクロース、フルラン、カルボキシルメチルセルロース、スチレン−ブタジエン共重合体、アクリロニトリル−スチレン−ブタジエン共重合体、ポリイミド、ポリテトラフルオロエチレン又はこれらの混合物などを挙げることができる。
【００７７】
本発明の金属不織布電極は、携帯電話、ノートブック型コンピュータなどの小型電子機器から電気自動車、大容量エネルギー貯蔵装置などの中大型二次電池に至るまで多様な二次電池分野、具体的に、負極材に適用及び応用され得る。
【００７８】
以下、本発明を実施例を通じて詳細に説明するが、これらは、本発明をより詳細に説明するためのものであって、本発明の権利範囲が下記の実施例によって限定されることはない。
【００７９】
［実施例１］
【００８０】
まず、金属繊維の平均粒径が５μｍであるＦｅ材質の電極用金属不織布を準備した。前記電極用金属不織布の繊維の表面にメタノールが十分に濡らされるようにメタノール１００ｍｌが入った容器に前記基材を１０分間浸漬した。
【００８１】
そして、２５℃で蒸留水基盤の緩衝溶液（１０ｍＭ  ｔｒｉｓ  ｂｕｆｆｅｒ  ｓｏｌｕｔｉｏｎ、ｐＨ８．５）にドーパミン単量体を投入して３０秒間撹拌及び溶解し、ドーパミン単量体水溶液の濃度が２ｍｇ／ｍｌになるようにドーパミンコーティング液を製造した。
【００８２】
ドーパミンコーティング液内でドーパミン単量体間の重合による自己重合粒子の生成が最小化され得るように前記ドーパミンコーティング液が製造された直後、前記ドーパミンコーティング液２５０ｇを前記基材が浸漬されたメタノール２５０ｇの容器に投入し、これらがうまく混合されるように容器を振った。このとき、ドーパミンコーティング液は、メタノールが濡らされた基材内部の金属繊維の表面にまで表面重合されるように２５℃で１２時間重合させた。その後、ドーパミンが表面重合された金属不織布電極を自己重合粒子が不織布の表面に残留しないように蒸留水で洗浄し、ドーパミンが表面重合された金属不織布電極を製造した。
【００８３】
実施例１で製造されたドーパミンが表面重合された金属不織布電極と、何ら処理もされていない電極用金属不織布に対する水の表面接触角試験を行った。その結果は図４に示しており、図４は、実施例１で製造されたドーパミンが表面重合された金属不織布電極の表面と、何ら処理もされていない電極用金属不織布の表面に蒸留水を落としたときの側面及び上面を示したイメージである。このとき、実施例１で製造されたドーパミンが表面重合された金属不織布電極の場合は右側イメージであり、何ら処理もされていない電極用金属不織布の場合は左側イメージである。
【００８４】
図４に示すように、実施例１で製造されたドーパミンが表面重合された金属不織布電極の表面に蒸留水を落とした場合は、表面に形成された蒸留水の接触角が非常に小さく、電極内部の金属繊維間の空隙を通じて直ぐ吸収されることを確認した。その一方で、何ら処理もされていない電極用金属不織布の表面に蒸留水を落とした場合は、表面に形成された蒸留水の接触角が非常に大きく、蒸留水を落とした後、長い時間が経過しても不織布内部の金属繊維間の空隙を通じた吸収自体が不可能であることを確認した。
【００８５】
［比較例１］
【００８６】
電極用金属不織布にメタノールを濡らして使用する代わりに、メタノールを濡らしていない電極用金属不織布を使用したことを除いては実施例１と同一に行った。
【００８７】
その結果、メタノールを濡らさずに製造された金属不織布電極である比較例１の場合、ドーパミンコーティング液が不織布内部の金属繊維にまで到逹しなく、不織布の外部表面にのみコーティングされることを確認した。これは、不織布内部の金属繊維間に形成された空隙にドーパミンコーティング液が到逹できなかったことに起因すると判断される。
【００８８】
［実施例２］
【００８９】
実施例１で製造されたドーパミンが表面重合された金属不織布電極の表面に水系スラリーコーティング層を形成した。
【００９０】
具体的に、シリコーンパウダー８０重量％、炭素系導電性粒子（Ｃａｒｂｏｎ  ｂｌａｃｋ、Ｓｕｐｅｒ−Ｐ、ＴＩＭＣＡＬ）１０重量％及びバインダー（ポリアクリル酸）１０重量％を含む水系スラリーを製造した。実施例１で製造されたドーパミンが表面重合された金属不織布電極の表面に前記水系スラリーを金属ロールを用いて塗布した後、これを８０℃で２時間乾燥した。
【００９１】
［比較例２］
【００９２】
ドーパミンが表面重合された金属不織布電極の表面に水系スラリーコーティング層を形成する代わりに、何ら処理もされていない電極用金属不織布の表面に水系スラリーコーティング層を形成したことを除いては実施例２と同一に行った。
【００９３】
図５は、実施例２及び比較例２の水系スラリーをコーティングする過程で、電極又は不織布の表面に水系スラリーを載せた直後のイメージである。このとき、実施例１で製造されたドーパミンが表面重合された金属不織布電極の表面に水系スラリーがコーティングされた場合は右側イメージであり、何ら処理もされていない電極用金属不織布の表面に水系スラリーがコーティングされた場合は左側イメージである。
【００９４】
図５から分かるように、実施例２の場合は、水系スラリーが金属不織布電極内部の空隙に到逹し、電極内部の金属繊維の表面に吸収されることを確認した。その一方で、何ら処理もされていない電極用金属不織布の表面に水系スラリーを載せた場合は、不織布内部の空隙にまで到逹しないので、不織布内部の金属繊維の表面に吸収されなく、不織布の外部表面に固まった状態で存在することを確認した。
【００９５】
したがって、最終的に製造された実施例２の金属不織布電極は、図６に示すように、電極内部の金属繊維の表面にまでも水系スラリーが吸収されて均一にコーティングされたことを確認した。これは、電極内部の金属繊維の表面にまでドーパミン重合体がコーティングされることによって親水性が増加したことに起因すると判断される。その一方で、ドーパミンが表面重合されていない電極用金属不織布に水系スラリーをコーティングした比較例２の場合は、不織布内部の金属繊維の表面に水系スラリーがコーティングされなく、不織布の外部表面にも不均一にコーティングされていることを確認した。
【００９６】
［比較例３］
【００９７】
ドーパミンが表面重合された金属不織布電極の表面に水系スラリーコーティング層を形成する代わりに、比較例１のドーパミンが表面重合された金属不織布電極の表面に水系スラリーコーティング層を形成したことを除いては実施例２と同一に行った。
【００９８】
その結果、比較例２の場合と同様に、不織布内部の金属繊維の表面にまでは水系スラリーが吸収されないので、コーティングされていないことを確認することができた。これは、不織布内部の金属繊維の表面にまでドーパミン重合体が吸収されなく、コーティングされていないことによるものであって、比較例１及び比較例２の場合と同じ理由に起因すると判断される。
【符号の説明】
【００９９】
２０：金属不織布電極又は電極用金属不織布
【０１００】
２１：金属繊維
【０１０１】
２２：金属繊維間に形成された空隙
【０１０２】
３１：ドーパミン系重合体層
【図１】
2019531587.tif 000007
【図２】
2019531587.tif 000008
【図３】
2019531587.tif 000009
【図４】
2019531587.tif 000010
【図５】
2019531587.tif 000011
【図６】
2019531587.tif 000012
【国際調査報告】
2019531587.tif 000013
2019531587.tif 000014
2019531587.tif 000015
2019531587.tif 000016